(57)【要約】  【課題】  床下湿度の調節や、家の中の悪臭や有害物質等の吸着、断熱性能、遠赤外線の発生、マイナスイオンの発生、電磁波の軽減、および磁場の安定等の様々な作用を一段と高め、ストレスの軽減や身体の酸化抑制、血流の改善、安眠等の生活、改善性能を大幅に向上させる住環境改善炭を提供する。  【解決手段】  通気性を有する包装袋１１の外側面の略全面に、セラミックス遠赤外線放射材料の粉末と、トリウム及びウランの中の少なくとも１種の自然放射性元素を含有する放射性鉱物からなる放射線原材料の粉末とを含む混合物を粉砕してなる粉末体を付着させた上、当該包装袋中に、木材チップを９００ないし１０００℃にて炭化させた所定量の活性炭粒１２を充填、封止してなる住環境改善炭１である。【選択図】    図２
2006132160.tif 000002
【特許請求の範囲】
【請求項１】
通気性を有する繊維製袋本体の内外側面の何れか一側面または両側面の略全面にか、あるいは内外側面の何れか一側面または両側面の均等に分散した複数箇所にかの何れかの範囲部分に、放射性鉱物を主体とする粉末体を付着させた包装袋に対し、所定量の活性炭粒を充填してなるものとしたことを特徴とする住環境改善炭。
【請求項２】
通気性を有する繊維製袋本体の内外側面の何れか一側面または両側面の略全面にか、あるいは内外側面の何れか一側面または両側面の均等に分散した複数箇所にかの何れかの範囲部分に、放射性鉱物を主体とする粉末体を付着させた包装袋に対し、所定量の活性炭粒を充填してマイナスイオンの発生率を強化してなるものとしたことを特徴とする住環境改善炭。
【請求項３】
通気性を有する繊維製袋本体の内外側面の何れか一側面または両側面の略全面にか、あるいは内外側面の何れか一側面または両側面の均等に分散した複数箇所にかの何れかの範囲部分に、セラミックス遠赤外線放射材料と、トリウムおよびウランの中の少なくとも１種の自然放射性元素を含有する放射性鉱物とを主体とする粉末体を付着させた包装袋に対し、所定量の活性炭粒を充填してマイナスイオンの発生率を強化してなるものとしたことを特徴とする住環境改善炭。
【請求項４】
通気性を有する繊維製袋本体の内外側面の何れか一側面または両側面の略全面にか、あるいは内外側面の何れか一側面または両側面の均等に分散した複数箇所にかの何れかの範囲部分に、放射性鉱物を主体とする粉末体を付着させた包装袋に対し、木材チップを９００ないし１０００℃にて炭化させた所定量の活性炭粒を充填してマイナスイオンの発生率を強化してなるものとしたことを特徴とする住環境改善炭。
【請求項５】
繊維製袋本体は、内外通気性を有するＳＭＳ不織布によるものとした、請求項１ないし４何れか一項記載の住環境改善炭。
【請求項６】
粉末体は、平均粒径が１ないし０．１μｍ程度、望ましくは約０．９μｍ、最も望ましくは約０．６μｍのものに選別されてなるものとした、請求項１ないし５何れか一項記載の住環境改善炭。
【請求項７】
粉末体は、包装袋所定箇所の範囲部分に対し、合成樹脂製バインダーに所定割合で混合、塗布した塗膜層として形成されてなるものとした、請求項１ないし６何れか一項記載の住環境改善炭。
【請求項８】
粉末体は、１ｍ２当り１ないし１０ｇ、望ましくは５ｇ程度の密度で付着してなるものとした、請求項１ないし７何れか一項記載の住環境改善炭。
【請求項９】
活性炭粒は、その一粒の長径を約２ｃｍ前後、短径を約１ｃｍ前後とした略楕円粒状に形成してなるものとした、請求項１ないし８何れか一項記載の住環境改善炭。
【発明の詳細な説明】
【技術分野】
【０００１】
この発明は、住環境の改善技術に関連するあらゆる分野をその技術分野とするものであって、住宅の床下や天井等に敷き詰めて屋内の調湿機能や空気清浄機能等を付与する袋詰め木炭を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                          
【背景技術】
【０００２】
（着目点）
一般住宅の主流となっているコンクリート布基礎工法による床下構造では、通気口の設置箇所と設置数に制限があり、十分な通気を確保するのが困難なため、梅雨期の湿度上昇や冬期等の室内外の温度差によって発生する水滴等により、元来水分を吸収し易いというコンクリートの性質も相俟って床下環境を高湿度状態に悪化させてしまう虞れがあり、この湿気が次第に木造部分に上昇、浸透することによって床下木材にカビや腐触、シロアリ等が発生し、住宅の著しい老朽化を招いてしまう虞れがある外、室内に湿度が上昇し、カビやダニ等が大量発生して皮膚過敏症やアトピー性皮膚炎、喘息等の症状を惹起する虞れがあるため、こうした床下の湿気を除去して快適な住環境を得ようと、多孔質な組織構造に由来して吸湿性と水分の蒸散作用に秀れ、良好な空気清浄作用をも有する木炭を床下に敷き詰めることが盛んに行われている。
【０００３】
このように床下に木炭を敷き詰める際には、既存住宅の床下への搬入作業を容易にするため、簡便に持ち運びできる程度の寸法に設定された通気性を有する布袋等に、適量の木炭を封入した袋詰め木炭の多数個を床下に順次、敷き詰めて行くという作業が広く行われているが、目の荒い袋を使用すると、木炭同士が擦れ合って発生した木炭粉が搬入作業中に漏出して周辺に飛散し、作業環境を悪化させるばかりでなく、基礎周りに付着して汚らしくしてしまったりと不都合なことが多く、また、袋詰めの木炭を床下に敷き詰めることによって誰もがそれなりの効果を期待できてしまうため、他業者間に際立った品質上の格差を出し難いため、勢い価格競争となって低価格化による差別化を謀るしかなく、同業者間の経営基盤を悪化させ兼ねないという差し迫った課題も生じてきていた。
【０００４】
（従来の技術）
このような事情を打開しようと、様々な新技術が相次いで開発、実用化されており、例えば、特開２００４−１３２１７０号公報に掲載された「床下調湿材」発明に見られるような、所定通気度に設定され、木炭粉が発生しても通気性を確保しつつ外部飛散を少なくできる不織布で針葉樹由来の木炭を包んでなるものや、特開２００３−２５１１３７号公報に開示された「調湿材料及び湿度制御方法」発明にある、調湿材としての木炭等の表面に、調湿剤としてポリエチレングリコール（ＰＥＧ＃１０００）２０％（ｗｔ％）等を担持させ、空気中の相対湿度７０〜８０％を越えると吸湿し、それ以下では放湿作用をする特定吸湿帯域を持たせたＡ調湿材料と、調湿基材としての木炭の表面に、調湿剤としてポリエチレングリコール（ＰＥＧ＃４０００）２０％（ｗｔ％）を担持させ、相対湿度８０〜９０％以上になると吸湿作用をする特定吸放湿帯域を持たせたＢ調湿材料とを、複層構造あるいは混合してなるもの等によって代表されている。                                                            
【特許文献１】（１）特開２００４−１３２１７０号公報    （２）特開２００３−２５１１３７号公報
【発明の開示】
【発明が解決しようとする課題】
【０００５】
（問題意識）
この発明は、以上のように、住環境改善に役立つ床下や天井など住宅各部への木炭を敷き詰める技術が、長年に渡る経験と数々の工夫とによって一定の完成した水準にまで達しており、さらなる付加価値によって優位性を確保しなければ商品の差別化を達成できないばかりでなく、市場では健康志向の高まりにより、屋内湿度の調節に留まらず、空気中に拡散して人体に悪影響を及ぼすダイオキシンやホルムアルデヒド等の化学物質の吸着性能やマイナスイオンの発生等、住環境をより健康的なものに改善する機能性を高めるようにした商品への要望も強くなっている折柄、住宅の建築、増改築に携わる建設業界および住宅設備業界等では、このような市場ニーズに十分に応えることのできるよう付加価値を高めた住環境改善炭の提供が急務となっている。
【０００６】
（発明の目的）
そこで、この発明は、本来から木炭が兼ね備える湿度の調節や家の中の悪臭、有害物質等の吸着、断熱性能、遠赤外線の発生、マイナスイオンの発生、電磁波の軽減および磁場の安定等の様々な作用を一段と高め、ストレスの軽減や身体の酸化抑制、血流の改善、安眠等の生活、改善性能を大幅に向上させるようにした住環境改善炭の提供はできないものかとの判断から、逸速くその開発、研究に着手し、長期に渡る試行錯誤と幾多の試作、実験とを繰り返してきた結果、今回、遂に新規な構造の住環境改善炭を実現化することに成功したものであり、以下では、図面に示すこの発明を代表する実施例と共に、その構成を詳述することとする。                                                                                                    
【課題を解決するための手段】
【０００７】
（発明の構成）
図面に示すこの発明を代表する実施例からも明確に理解されるように、この発明の住環境改善炭は、基本的に次のような構成から成り立っている。
即ち、通気性を有する繊維製袋本体の内外側面の何れか一側面または両側面の略全面にか、あるいは内外側面の何れか一側面または両側面の均等に分散した複数箇所にかの何れかの範囲部分に、放射性鉱物を主体とする粉末体を付着させた包装袋に対し、所定量の活性炭粒を充填してなるものとした住環境改善炭である。
【０００８】
この発明を、換言するならば、通気性を有する繊維製袋本体の内外側面の何れか一側面または両側面の略全面にか、あるいは内外側面の何れか一側面または両側面の均等に分散した複数箇所にかの何れかの範囲部分に、放射性鉱物を主体とする粉末体を付着させた包装袋に対し、所定量の活性炭粒を充填してマイナスイオンの発生率を強化したことを特徴とする住環境改善炭ということができる。
【０００９】
上記のとおりの基本的な構成によるこの発明の住環境改善炭は、より具体的には、通気性を有する繊維製袋本体の内外側面の何れか一側面または両側面の略全面にか、あるいは内外側面の何れか一側面または両側面の均等に分散した複数箇所にかの何れかの範囲部分に、セラミックス遠赤外線放射材料と、トリウムおよびウランの中の少なくとも１種の自然放射性元素を含有する放射性鉱物とを主体とする粉末体を付着させた包装袋に対し、所定量の活性炭粒を充填してマイナスイオンの発生率を強化してなるものとした住環境改善炭として示すことができる。
【００１０】
また、同様に、通気性を有する繊維製袋本体の内外側面の何れか一側面または両側面の略全面にか、あるいは内外側面の何れか一側面または両側面の均等に分散した複数箇所にかの何れかの範囲部分に、放射性鉱物を主体とする粉末体を付着させた包装袋に対し、木材チップを９００ないし１０００℃にて炭化させた所定量の活性炭粒を充填してマイナスイオンの発生率を強化してなるものとした住環境改善炭もこの発明の住環境改善炭に包含されている。                                                                                                    
【発明の効果】
【００１１】
以上のとおり、この発明の住環境改善炭によれば、包装袋に付着させた粉末体から発せられる放射線および遠赤外線の作用によって、当該包装袋中に充填されている活性炭粒が励起、活性化され、活性炭粒が本来兼ね備えている調湿、脱臭性能を格段に高めると共に、遠赤外線やマイナスイオンの発生量を大幅に増大させることができ、床下等住宅各部に据え置くことにより、従前までの単なる入れ物としての袋に活性炭を充填しただけものに比較し、湿度の調節や化学物質の吸着性能およびマイナスイオンの発生量を格別なものに改善し、しかも断熱性能、遠赤外線の発生、電磁波の軽減、および磁場の安定等の様々な効用を一段と高めることとなって、人体におけるストレスの軽減や身体の酸化抑制、血流の促進、安眠等の生活、改善性能を大幅に向上させ、室内環境をより良いものに高めて居住者の健康的な生活を実現、可能とすることができるものになるという極めて秀れた特徴が得られるものである。                                                                          
【発明を実施するための最良の形態】
【００１２】
上記したとおりの構成からなるこの発明の実施に際し、その最良もしくは望ましい形態について説明を加えることにする。
包装袋は、通気性を有し、粒状に形成された活性炭の適量を収容して住宅所定箇所に多数個を搬入、据え置き可能とするものであり、据え置いた後には、その表裏面の適所の所定範囲部分に、塗膜状および／または浸透状に付着してある粉末体が、充填された活性炭粒の遠赤外線やマイナスイオンの発生量を増大可能とする機能を果たすものであり、手作業による住宅所定箇所への搬入が容易な程度の活性炭容量に設定すべきであり、輸送、搬入作業中に、活性炭粒が互いに擦れ合って生じた微粉末炭が、繊維や織り目を通じて漏出しない不織布を用いるようにし、望ましくはマイクロウエッブ製の不織布の表裏面をスパンボンド製の不織布でサンドイッチにして三層構造とした所謂ＳＭＳ不織布製のものとすべきである。
【００１３】
そして、これら生地の表裏面の何れか一方もしくは双方に、粉末体を塗装、印刷あるいは浸透等、これまで公知の、あるいは今後開発されるものも含めたあらゆる技術的手段の何れかによって付着させた上、その生地によって製袋したものとするか、あるいは、適した生地で製袋した後、粉末体を塗装、印刷あるいは浸透等、同様にした何れかの技術手段によって付着させたものとすることができ、封入活性炭粒に対する明確な活性作用を得るには、１ｍ２当り粉末体が１ないし１０ｇ程度、望ましくは５ｇ程度の密度となるよう分布させるべきであり、活性炭粒用の投入口を開封不能に熔着あるいは縫合する等して密閉してしまうものとするか、あるいは開閉可能な各種ファスナー等を設け、活性炭粒の交換や取り出しての洗浄等を可能としたものとすることができる。
【００１４】
粉末体は、上記したとおりの包装袋の適所所定範囲部分に付着され、包装袋内の活性炭粒および包装袋外側に向け、常温下（非熱下）において、遠赤外線をより多く放射し、活性炭粒が本来持つ好ましい特性をさらに高めるという機能を発揮するものであり、より具体的に示すと、セラミックス遠赤外線放射材料の粉末と、トリウム及びウランの中の少なくとも１種の自然放射性元素を含有する放射性鉱物からなる放射線原材料の粉末とを含む混合物を焼成した後、粉体状に粉砕してなるものであり、さらに具体的には、平均粒径を０．１ないし１μｍ程度に粉砕したものとすべきであり、合成樹脂製のバインダーに所定割合で混合、撹拌して均質化した上、包装袋の表裏面適所に塗装や印刷、接着、浸透等適宜手段によって付着させたものとする。
【００１５】
遠赤外線放射材料は、共に複合化された自然放射性元素であるトリウムまたはウランを含有する放射性鉱物からなる放射線原材料が、その放射性崩壊に伴って放出する放射線（α線、β線、γ線）エネルギを吸収し、特に、α線が持つ約５M eVの大きなエネルギを受けると、その励起エネルギによって多くの遠赤外線を放射させるという機能を果たすものであり、金属材料等も知られているが、化学的にも安定なセラミックス材料を使用するのが望ましく、中でも、遠赤外線の放射率が高いものを使用するのが好ましく、例えばアルミナ（Ａｌ２Ｏ３
）、ジルコニア（ＺｒＯ２）、チタニア（ＴｉＯ２）、シリカ（ＳｉＯ２）、ジルコン（ＺｒＳｉＯ４）、マグネシア（ＭｇＯ）、イットリア（Ｙ２Ｏ３）、コージライト（２ＭｇＯ・２Ａｌ２Ｏ３・５ＳｉＯ２）、βスポジューメン（Ｌｉ２Ｏ・Ａｌ２Ｏ３・４ＳｉＯ２）、ムライト（Ａｌ２Ｏ３
・３ＳｉＯ２）、チタン酸アルミニウム（Ａｌ２Ｏ３・ＴｉＯ２）等で、これらは一般に白色（紫外線は吸収するが、可視光を吸収しない）を呈していて近赤外域での放射率が低く、波長３μｍ付近から遠赤外域にかけて放射率が高くなる特性を有しており、これらの白色系セラミックス遠赤外線放射材料は、夫々単独でか、または２種以上を適宜組合せたものとするかして使用することができる。
【００１６】
また、そのような白色系の外、セラミックス遠赤外線放射材料としては、有色（可視光を吸収する）であり、全赤外域で放射率が高いものの使用も可能であって、その代表的なものとして、例えば、酸化銅（Ｃｕ２Ｏ，ＣｕＯ）、酸化コバルト（ＣｏＯ、Ｃｏ３Ｏ４）、酸化ニッケル（ＮｉＯ）、酸化マンガン（ＭｎＯ２）、酸化鉄（Ｆｅ２Ｏ３）、酸化クロム（Ｃｒ２Ｏ３）、酸化錫（ＳｎＯ２）等の遷移金属の酸化物、あるいは、炭化ケイ素（ＳｉＣ）、炭化ジルコニウム（ＺｒＣ）、炭化タンタル（ＴａＣ）等の炭化物、等が挙げられ、夫々単独で使用することができるものの、好ましくは２種以上を組合わせ、例えば、ＭｎＯ２−Ｆｅ２Ｏ３−ＣｕＯ−ＣｏＯ、あるいはＣｏＯ−Ｆｅ２Ｏ３−Ｃｒ２Ｏ３−ＭｎＯ２等の一体の焼成物は高効率赤外線放射体と呼ばれ、黒色を呈していて「黒体」に近い赤外線の放射特性が得られる。
【００１７】
これらの白色系と有色系の何れのセラミックス遠赤外線放射材料を用いるかは、主に遠赤外線を受ける対象に応じて決めるようにし、例えば有色系、特に高効率赤外線放射体は、全ての赤外線領域において放射率が高いが、常温下では６〜１０μｍの遠赤外線領域における放射率（発散度）が白色系よりも少なくなる傾向があるため、水または水を多く含むもの、あるいは水中の有機化合物を対象とするものには、一般に白色系のセラミックス遠赤外線放射材料が好ましく、使用するセラミックス遠赤外線放射材料として理想的には、その遠赤外線放射特性が対象の吸収特性と合致するようにすべきであり、この意味において、白色系と有色系のセラミックス遠赤外線放射材料は、それらを相互に適宜組み合わせて使用するのが望ましい。
【００１８】
放射線原材料は、遠赤外線放射材料と均質に複合化され、該遠赤外線放射材料に対し常時、励起エネルギを照射してより多くの遠赤外線を放出するものとする機能を果たすものであり、より具体的には、特に取扱い等の安全性の点において、半減期の長い自然放射性元素（核種）であって鉱物中に安定な形で含有されているトリウム（
２３２Ｔｈ  半減期：１．４×１０１０年）および／またはウラン（主に
２３８Ｕ半減期：４．５×１０９年）を含有する放射性鉱物を使用すべきであり、その代表的なものとして各種のトリウム鉱物やウラン鉱物が挙げられるが、特にウランを多く含有する鉱物は原子力燃料用として確保されているため、入手が比較的容易である点からしても、希土類元素原料として工業的に使用されるモナザイト［（Ｃｅ，Ｌａ，Ｔｈ）ＰＯ４，ＴｈＯ２が６％，Ｕ３Ｏ８が０．３％］、パイロクロワ［（Ｎａ，Ｃａ）（Ｎｂ，Ｔａ，Ｔｉ）２Ｏ３（Ｏ，ＯＨ，Ｆ），ＴｈＯ２が
０．５％，Ｕ３ Ｏ８ が１％］、あるいはゼノタイム［ＹＰＯ４ｅｔｃ ，ＴｈＯ２が１％，Ｕ３Ｏ８が１％］等が好ましく、これらの中でも、世界的に広く産出し、またトリウムを比較的多く含有する点で、モナザイトが特に好ましい。また、放射性鉱物としては、これらの鉱物の製錬工程で得られるトリウムまたはウランを含む中間鉱物も有利に使用することができる。
【００１９】
各種放射性鉱物からなる放射線原材料は、任意の割合で組み合せて粉末体とすることができ、その混合割合は、酸化トリウム（ＴｈＯ２）の含有量として換算するようにし、実用上少なくとも０．３重量％以上、望ましくは０．５重量％以上とする。なお、この換算において、半減期がそれの約１／３である酸化ウラン（Ｕ３Ｏ８
）は３倍して計算される。つまり、｛酸化トリウム含有％＋３×酸化ウラン含有％｝がその換算値である。そして、これらの放射性核種の配合割合を多くするほど、遠赤外線の放射量（放散度）を多くすることができるが、核原料物質であるこれらの放射性核種を含有するものについては、その使用に関して規制があり、これらの濃度が３７０ベクレル／ｇ（現行規則では、トリウム含有％＋３×ウラン含有％で１．８％）以上である場合には届出が必要となることから、このような届出をしないで粉末体に使用できるようにするには、放射線原材料の配合割合は、酸化トリウムの含有量として換算して２．０重量％未満、好ましくは１．８重量％以下とすべきであり、したがって、その配合割合は、酸化トリウムの含有量として換算して０．３〜２．０重量％、好ましくは０．３〜１．８重量％とする。
【００２０】
活性炭粒は、その適量を包装袋中に充填され、包装袋を通じて通気し、調湿、脱臭、遠赤外線やマイナスイオンの放出等の各種作用を発生し、当該住環境改善炭の主たる効能を発揮、可能とするものであり、具体的には木炭や竹炭等の外、様々な活性炭を利用することができ、材料の調達および製造性ならびに各種性能を最適なものとする上からは、比較的豊富な針葉樹の木材チップを原材料とし、それらを９００ないし１０００℃前後で炭化させ、最終的に直径が２ｃｍ前後の粒状に形成したものを採用するのが望ましい。
以下では、図面に示すこの発明を代表する実施例と共に、その構造について詳述することとする。                                                                                      
【実施例】
【００２１】
図１の住環境改善炭の斜視図、および図２の住宅の床下に敷き詰められた住環境改善炭の斜視図に示される事例は、内外通気性を有する繊維製の所定容量に設定した包装袋１１の外側面の略全面に、セラミックス遠赤外線放射材料の粉末と、トリウム及びウランの中の少なくとも１種の自然放射性元素を含有する放射性鉱物からなる放射線原材料の粉末とを含む混合物からなる粉末体を塗装した上、当該包装袋中に木材チップを９００ないし１０００℃にて炭化させた所定量の活性炭粒１２を充填し、漏れないように封止してなるこの発明に包含される住環境改善炭における代表的な一実施例を示すものである。
【００２２】
当該住環境改善炭１は、マイクロウエップ製の不織布の表裏面をスパンボンド製の不織布でサンドイッチしたポリプロピレン製三層構造のＳＭＳ不織布からなり、生地の段階で、その表面に、粉末体にアクリル樹脂系のバインダーを適宜割合で混合した塗料を、ロール状の生地を回転させながらスライド状に接触するブレードに供給して行う、一般にナイフコート加工といわれる塗装技術によって満遍なく塗装した後に、適宜裁断、熔着等の工程を経て縦横が約４３ｃｍ、奥行が５ないし６ｃｍ程度の外形寸法に形成した包装袋１１の中に、約８リットル程度の活性炭粒１２を充填して投入用開口部を熔着、閉鎖して製造されるようにしたものであり、その外観が、図１中に示すように、包装袋１１中に所定量の活性炭粒１２を充填して矩形状のものに形成され、その複数個を、図２中に示すように、住宅の床下２に搬入し、隙間無く敷き詰めて使用するものである。
【００２３】
包装袋１１に塗装する粉末体は、本願の一方の出願人である美濃顔料化学株式会社において製造するＩＯＭＩＸ（商品名）の粉末体であって、遠赤外線放射材料と放射線原材料とを含む原材料粉末の混合物を粉砕することによって得ることができ、その平均粒子径は０．１ないし１μｍ程度が好ましく、経済性を考慮すると既製品となっている平均粒径が約０．９μｍか、約０．６μｍかの何れかのものを使用するのが望ましいといえ、原材料としては、白色系または有色系の遠赤外線放射材料と放射線原材料との使用とすべきであり、放射性鉱物からなる放射線原材料は、全体に対し一般に５〜６０重量％、好ましくは５〜３０重量％の割合で配合するようにする。
【００２４】
粉末体の一方であるセラミックス遠赤外線放射材料としては、主材としてのジルコン（ＺｒＳｉＯ４）６０重量％と、アルミナまたはコージライト、あるいはシリカ１５重量％との混合物からなっており、ここでジルコンを主材としたのは、これが１０μｍ以下の遠赤外線領域において比較的高い放射率を有するためである。
そして、もう一方の放射線原材料には、モナザイト２５重量％を配合した事例としてあり、その放射性鉱物であるこのモナザイト（精製物）は豪州産のものであり、レア・アース酸化物６１．３３％、五酸化リン２６．２８％等の他に、自然放射性元素である酸化トリウムを６．５５％、酸化ウランを０．３４％を含有している。
【００２５】
活性炭粒１２は、針葉樹の木材チップを９００ないし１０００℃で炭化させ、個々の平均的な直径が約２ｃｍ、幅が約１ｃｍの略楕円状の粒型に形成されたものであって、包装袋１１中に約８リットル程度の量のものが充填されている。
なお、包装袋１１の外形寸法ならびに活性炭粒１２の充填量等は、これに限定されるものではなく、建築物床下２への搬入作業に支障を来さない程度の寸法および充填量に設定されたものであればよい。
【００２６】
（実施例の作用）
以上のとおりの構成からなるこの発明の住環境改善炭１の性能を従来品と比較するため、まず包装袋１１に粉末体を塗装しないブランク品と比較してみることとする。
包装袋の塗装形態の違いによる取扱い性への影響を比較した表１に示すように、粉末体の塗装形態による包装袋１１の品質を比較すると、包装袋１１の外側表面の略全面に渡り、千鳥柄あるいは水玉柄のような略均等な分散配置となるよう塗装したものの場合には、包装袋１１表面に凹凸が発生してしのい、取扱い性や商品外観上、違和感が発生してあまり好ましいものとはいえず、これに対し、包装袋１１の外表面に全面塗装したものでは、無塗装の包装袋との違いが少なく、違和感の少ない仕上がりとなることから、製品化に際しては、包装袋１１の表裏面双方の全面か、外表面の全面もしくは内側面の全面かの何れかにムラ無く均質に塗装したものとするのが望ましいということができる。                                        
【表１】
2006132160.tif 000003
【００２７】
また、包装袋１１の外表面に対して粉末体を５．０ｇ／ｍ２の密度で塗装したものと１０．０ｇ／ｍ２の密度で塗装したもの、および何も塗装しないものの三種類について、マイナスイオン発生量と放射線発生量とを夫々測定したところ、包装袋のマイナスイオン発生量ならびに放射線発生量を示す表２、および図３の包装袋のマイナスイオン発生量ならびに放射線発生量の推移グラフに示すとおり、１０．０ｇ／ｍ２の密度で塗装したサンプルが最も秀れていることが判明した。マイナスイオン発生量は、イオン測定器（アンデス電気社：ＩＴＣ−２０１Ａ）の吸入口に、包装袋１１のサンプル品を筒状に丸めて測定し、また、放射線発生量は、放射線発生量測定器（ＨＯＲＩＢＡ：ＰＡ−１００）を用いて測定を行った。                                                                              
【表２】
2006132160.tif 000004
【００２８】
送風機（Ｎａｔｉｏｎａｌ：ＳＩＬＥＮＴＳＴＲＵＣＴＵＲＥ）を用いて、送風機と受容器との間に包装袋１１の各サンプル品を挟み込み、受容器内に空気が充填されるまでの時間を測定し、空気の通過速度を算出することによって塗装による包装袋１１の通気性についての試験を行い、通気性試験結果を示す表３、および図４の試験結果に基づく通気性のグラフに示す結果を得た。                                                                                    
【表３】
2006132160.tif 000005
【００２９】
何も塗装していないブランク（包装袋１１）の通気性が最も良い結果となったが、粉末体を５．０ｇ／ｍ２の密度で塗装したもの、および１０．０ｇ／ｍ２の密度で塗装したものも、ブランク品と何等遜色のない通気性能を有しているという事実が判明し、住環境改善炭として全く問題がないといえる。
【００３０】
温湿度計（株式会社エー・アンド・ディ：ＡＤ５６４７Ａ）を用いて、同一ロットで製造された活性炭粒１２を同量ずつ充填して各サンプル品とした住環境改善炭１を、恒温恒湿の容器に入れ、２４時間毎に湿度５０％、湿度９０％に設定し、そのときの吸湿、脱湿の重量を測定することによって湿気吸脱着試験をした結果、表４を得た。また、その試験結果から得られた、図５の湿気吸脱着の２４時間毎の推移を表すグラフからも明らかなように、５．０ｇ／ｍ２の密度で粉末体を塗装した包装体１１使用のサンプル品（住環境改善炭１）が最も吸湿性、脱湿性に秀れており、しかも何れの時間帯の吸湿性、脱湿性ともに粉末体を塗装したものが、無塗装のサンプル品に比較して良い結果を得ている。                                                
【表４】
2006132160.tif 000006
【００３１】
ガス検知器（株式会社ガステック：ＧＶ−１００ＬＳ）に各サンプル品を入れ、アンモニアガスを充満させて経過時間毎のガス濃度を検知管によって測定した結果、図６の時間経過に伴うアンモニア臭気吸着量を示すグラフに示すように、粉末体を塗装したサンプル品で良好な結果がえられ、湿気吸脱着試験結果と同様に、５．０ｇ／ｍ２の密度で粉末体を塗装したサンプル品が最も秀れた結果となり、それに次いで１０．０ｇ／ｍ２の密度で粉末体を塗装したサンプル品が良好な性能を発揮し、何も塗装していないブランクが最も低い吸着量であった。
また、電磁界測定器（ケニス株式会社：ＥＭＦ−８２２Ａ）を用い、各サンプル品と日常環境の電磁界とを測定した結果、図７の各サンプル品と日常環境とを比較する電磁界グラフに示すように、日常環境よりも各サンプル品のほうが電磁界の影響が少ないという結果が得られた。
【００３２】
（実施例の効果）
以上のような構成からなる実施例の住環境改善炭１は、前記この発明の効果の項で記載した特徴に加え、マイナスイオンや遠赤外線の発生量や吸湿性、消臭性等の各性能を総合的に比較すると、包装袋１１への粉末体の塗装密度を、５．０ｇ／ｍ２としたものが最も秀れた性能を発揮するものとなり、次に１０．０ｇ／ｍ２密度で粉末体を塗装したサンプル品が秀れており、何れも塗装していないブランク（包装袋使用）品よりも秀れた性能を発揮するということが立証された。
【００３３】
包装袋１１は、塗装された粉末体が発するマイナスイオンとそれに伴う放射線や遠赤外線とにより、周辺空気のクラスター（Ｈ２Ｏ＝水分子）が分解され、活性炭粒１２の多孔質への吸脱着性が良くなると考えられる外、粉末体の塗装密度が、１０．０ｇ／ｍ２のものよりも５．０ｇ／ｍ２のサンプル品の方が性能的に秀れているのは、不織布への塗布量が多くなると目詰まりによる通気性能の低下を招き、活性炭粒１２が有する本来の性能を発揮できなくしてしまっていることに起因するものと想定される。
【００３４】
粉末体の塗装密度を５．０ｇ／ｍ２とした包装袋１１を使用した住環境改善炭１は、何も塗装しない包装袋を使用したサンプル品に比較し、そのマイナスイオン発生量が、そうでないものの凡そ１００倍以上となり、調湿効果（湿気の吸脱着性能）および臭気吸着量（有害な化学物質等の吸着性能）においては１．２ないし１．３倍程度に向上するという利点を得られることになる。
【００３５】
（結  び）
叙述の如く、この発明の住環境改善炭は、その新規な構成によって所期の目的を遍く達成可能とするものであり、しかも製造も容易で、住宅所定箇所に木炭を詰めた袋を敷き詰めて調湿材とする従前からの技術に比較し、包装袋に粉末体を塗装するという比較的簡素な構成によってマイナスイオンの発生量や遠赤外線の放出量を大幅に増大させることができる上、製造工程に大幅な変更を加えることなく、既存の製造設備の殆どをそのまま利用して経済的に製造することができることから、生産者への負担を掛けることなく従来品よりも格段に秀れた性能を発揮できる住環境改善炭を廉価に提供することができることから、我が国の戸建住宅の主流をなす木造住宅の所有者は勿論のこと、その住環境改善炭を提供する製造、販売業者や、住宅の建築、増改築およびそのメンテナンスに携わる各種建設業界、建築設備業界等に高く評価され、広範に渡って利用、普及していくものになると予想される。                                                                                                            
【図面の簡単な説明】
【００３６】
図面は、この発明の住環境改善炭の技術的思想を具現化した代表的な一実施例を示すものである。
【図１】住環境改善炭の外観を示す斜視図である。
【図２】住宅床下に敷き詰めた住環境改善炭を示す斜視図である。
【図３】各サンプル品のマイナスイオンと放射線の発生量を示すグラフである。
【図４】各サンプル品の通気性能を示すグラフである。
【図５】各サンプル品の湿気吸脱着性能を示すグラフである。
【図６】各サンプル品の臭気吸着量を示すグラフである。
【図７】各サンプル品の電磁界を示すグラフである。
【符号の説明】
【００３７】
１      住環境改善炭
１１    同  包装袋
１２    同  活性炭粒
２      住宅の床下
【図１】
2006132160.tif 000007
【図２】
2006132160.tif 000008
【図３】
2006132160.tif 000009
【図４】
2006132160.tif 000010
【図５】
2006132160.tif 000011
【図６】
2006132160.tif 000012
【図７】
2006132160.tif 000013